(57)【要約】    親水性ポリウレタンフォームは、特定のイソシアネートとオキシエチレンの含有量を有するジフェニルメタンベースの準プレポリマーから作製される。フォームは、圧縮力下でも、水を保持する能力が非常に優れている。それらはまた、水で飽和したときに最大で中程度の膨潤を示す。フォームは、屋上緑化やブルールーフシステムなどの水封じ込めシステムの層として役立つ。  【選択図】図１
2022501467.tif 000002
【特許請求の範囲】
【請求項１】
反応混合物の反応生成物である親水性ポリウレタンフォームであって、
ａ）水と、
ｂ）準プレポリマーであって、前記準プレポリマーは、前記準プレポリマーの重量に基づいて、５〜１５重量％のイソシアネート含有量を有し、５５〜７５重量パーセントのオキシエチレン単位を含み、前記準プレポリマーは、１）エチレンオキシドのヒドロキシル末端ポリマーまたはその２つ以上の混合物であって、前記エチレンオキシドのヒドロキシル末端ポリマーまたはその混合物が、前記エチレンオキシドのヒドロキシル末端ポリマーまたはその混合物の重量に基づいて少なくとも９０％の平均オキシエチレン含有量を有し、２〜２．５の数平均公称ヒドロキシル官能価を有し、少なくとも３５０の数平均ヒドロキシル当量を有する、エチレンオキシドのヒドロキシル末端ポリマーまたはその２つ以上の混合物と、ｉｉ）少なくとも８０重量％のジフェニルメタンジイソシアネートを含み、そのジフェニルメタンジイソシアネートの少なくとも６０重量％が４，４’−ジフェニルメタンジイソシアネートである過剰の有機ポリイソシアネートとの反応生成物であり、成分ｂ）は、０．５〜５０のイソシアネート指数を提供するのに十分な量で存在する、準プレポリマーと、
ｃ）１つ以上の界面活性剤と、を含む、親水性ポリウレタンフォーム。
【請求項２】
前記エチレンオキシドのヒドロキシル末端ポリマーまたはその２つ以上の混合物が、少なくとも１つのエチレンオキシドホモポリマーを含む、請求項１に記載の親水性ポリウレタンフォーム。
【請求項３】
前記エチレンオキシドのヒドロキシル末端ポリマーまたはその２つ以上の混合物が、エチレンオキシドおよび１，２−プロピレンオキシドの少なくとも１つのランダムまたはブロックコポリマーを含み、前記少なくとも１つのランダムまたはブロックコポリマーは、５０〜９５重量パーセントのオキシエチレン基および対応して５〜５０重量パーセントの２−メチルオキシプロピレン基を含む、請求項１または２に記載の親水性ポリウレタンフォーム。
【請求項４】
親水性ポリウレタンフォームを作製する方法であって、
Ａ．
ａ）水と、
ｂ）準プレポリマーであって、前記準プレポリマーは、前記準プレポリマーの重量に基づいて、５〜１５重量％のイソシアネート含有量を有し、５５〜７５重量パーセントのオキシエチレン単位を含み、前記準プレポリマーは、１）エチレンオキシドのヒドロキシル末端ポリマーまたはその２つ以上の混合物であって、前記エチレンオキシドのヒドロキシル末端ポリマーまたはその混合物が、前記エチレンオキシドのヒドロキシル末端ポリマーまたはその混合物のうちの１つ以上の重量に基づいて少なくとも９０％の平均オキシエチレン含有量を有し、少なくとも３５０の数平均ヒドロキシル当量を有する、エチレンオキシドのヒドロキシル末端ポリマーまたはその２つ以上の混合物と、ｉｉ）少なくとも８０重量％のジフェニルメタンジイソシアネートを含み、そのジフェニルメタンジイソシアネートの少なくとも６０重量％が４，４’−ジフェニルメタンジイソシアネートである過剰の有機ポリイソシアネートとの反応生成物であり、成分ｂ）は、０．５〜５０のイソシアネート指数を提供するのに十分な量で存在する、準プレポリマーと、
ｃ）１つ以上の界面活性剤と、を含む反応混合物を形成することと、
Ｂ．ステップＡで形成された前記反応混合物を硬化させることと、を含む、方法。
【請求項５】
前記エチレンオキシドのヒドロキシル末端ポリマーまたはその２つ以上の混合物が、少なくとも１つのエチレンオキシドホモポリマーを含む、請求項４に記載の方法。
【請求項６】
前記エチレンオキシドのヒドロキシル末端ポリマーまたはその２つ以上の混合物が、エチレンオキシドおよび１，２−プロピレンオキシドの少なくとも１つのランダムまたはブロックコポリマーを含み、前記少なくとも１つのランダムまたはブロックコポリマーは、５０〜９５重量パーセントのオキシエチレン基および対応して５〜５０重量パーセントの２−メチルオキシプロピレン基を含む、請求項４または５に記載の方法。
【請求項７】
前記反応混合物が、２〜２５のイソシアネート指数および４００〜１２，０００の水指数を有することを特徴とする、請求項４〜６のいずれかに記載の方法。
【請求項８】
請求項１〜３のいずれかに記載の親水性ポリウレタンフォームを含む、および／または請求項４〜７のいずれかに記載の方法に従って作製された水封じ込めシステム。
【請求項９】
少なくとも１つの水バリア層、請求項１〜３のいずれかに記載のおよび／または請求項４〜７のいずれかに記載の方法に従って、水バリア層の少なくとも一部分の上に直接的または間接的に上に作製された親水性ポリウレタンフォームの少なくとも１つの層、および前記親水性フォーム層の少なくとも一部分の上に直接的または間接的に配置された少なくとも１つの上面層を含む水封じ込めシステムであって、前記水封じ込めシステムが、前記上面層に落下する水を前記親水性フォーム層に排出するための排水手段を含む、水封じ込めシステム。
【請求項１０】
前記上面層が、土壌および植生層を含み、前記排水手段が、前記親水性フォーム層と流体連絡する前記土壌層の細孔を含む、請求項９に記載の水封じ込めシステム。
【請求項１１】
前記親水性ポリウレタンフォーム層が底面に１つ以上のチャネルを有し、前記チャネルは、水が流れて前記水封じ込めシステムから除去され得る経路を形成する、請求項９または１０に記載の水封じ込めシステム。
【請求項１２】
前記水バリア層の下に直接的または間接的にルーフ構造をさらに備える、請求項９〜１１のいずれかに記載の水封じ込めシステム。
【請求項１３】
準プレポリマーであって、前記準プレポリマーの重量に基づいて、５〜１５重量％のイソシアネート含有量を有し、５５〜７５重量パーセントのオキシエチレン単位を含み、前記準ポリマーは、１）エチレンオキシドのヒドロキシル末端ポリマーまたはその２つ以上の混合物であって、前記エチレンオキシドのヒドロキシル末端ポリマーまたはその混合物が、前記エチレンオキシドのヒドロキシル末端ポリマーまたはその混合物のうちの１つ以上の重量に基づいて少なくとも９０％の平均オキシエチレン含有量を有し、少なくとも３５０の数平均ヒドロキシル当量を有する、エチレンオキシドのヒドロキシル末端ポリマーまたはその２つ以上の混合物と、ｉｉ）少なくとも８０重量％のジフェニルメタンジイソシアネートを含み、そのジフェニルメタンジイソシアネートの少なくとも６０重量％が４，４’−ジフェニルメタンジイソシアネートである過剰の有機ポリイソシアネートとの反応生成物である、準プレポリマー。
【発明の詳細な説明】
【技術分野】
【０００１】
本発明は、親水性フォーム、親水性フォームを作製するための方法、および親水性フォーム構成要素を含む水管理システムに関する。
【０００２】
建物または他の構造物の屋根、または道路および駐車場などの他の大きい水平面に溜まった降水は、頻繁に地元の下水道に排出される。これは、特に大雨または雪または氷の急速な融解がある場合に、下水道システムに負担をかけ、またはその容量を圧倒したりさえする可能性がある。これにより、洪水、未処理の流出水の排出および他の問題が発生する可能性がある。
【０００３】
これらの問題に対応して、この水の一部または全部を捕捉して、水が下水道に全く送られないか、長期間にわたってよりゆっくりと排出され得るかのいずれかにすることが提案されている。
【０００４】
したがって、いわゆる「ブルー」および「緑化」ルーフ構造が開発されている。「ブルー」のルーフ構造は、水を捕らえて保持する池のメカニズムを含み、時間の経過と共に制御された速度で水を放出することを可能にする。「緑化」ルーフ構造は、水を捕捉し、生きている植物が栽培されている植生層にその少なくとも一部を提供する。植生は代謝過程で水を使用し、さらに蒸散によって水を大気中に放散する。ブルールーフおよび屋上緑化システムは、通常、植生が使用することができる量を超える、またはシステムの貯蔵容量を超える水の制御された排出のためのメカニズムも含む。
【０００５】
捕捉された水はしばしば静止し、建物の構造物の上に大量の水が溜まっていることは、通常は望ましくない。さらに、ルーフ構造の上面は、徒歩の通行（修理やメンテナンスなどのための）、ＨＶＡＣ、電源および他のシステム、レクリエーションデッキ、支持構造および機器などの建築機械の重量、および屋上緑化の場合、土壌、そのコンテナおよび植生の重量に耐えるために、重量を支える必要がある。
【０００６】
捕捉された水を静止するのに使用するために、親水性フォームが提案されてきた。これらのフォームは、水を吸収して保持するための「スポンジ」として機能する。ブルールーフシステムでは、親水性フォームがルーフ構造の全部または一部に連続層または不連続層を形成する。フォームは柔らかく圧縮可能であるため、親水性フォームの上に直接的または間接的に硬い重量を支える層を構築するのが一般的であり、ルーフ構造はフォーム層を損傷することなく重量を支えることができる。屋上緑化システムでは、親水性フォーム層は、典型的には、そのような重量負荷層および上部植生層を含み得る他のルーフ構造の下に再び配置される。
【０００７】
親水性フォーム層が埋め込まれるとき、それは上にある構造の重量に耐えなければならない。したがって、フォームはしばしば何らかの圧縮状態にある。多くのスポンジ状材料と同様に、そのような親水性フォーム層としての使用が提案されている親水性フォームは、圧縮力の下に置かれると水を放出する傾向がある。これにより、保水（ｗａｔｅｒ−ｈｏｌｄｉｎｇ）能力が低下する。
【０００８】
必要なのは、親水性ポリウレタンフォームと、高い保水（ｗａｔｅｒ−ｈｏｌｄｉｎｇ）能力を示し、圧縮力下でもその保水（ｗａｔｅｒ−ｈｏｌｄｉｎｇ）能力の大部分を保持する構造層材料である。さらに、１つ以上の層で水を吸収し、そのような層が圧縮されている間でさえその吸収した水を保持することができる多層構造を提供し、そのような多層構造を含む水管理システムを提供することが望ましい。
【０００９】
一態様におけるこの発明は、反応混合物の反応生成物である親水性ポリウレタンフォームであって、
ａ）水と、
ｂ）準プレポリマーであって、この準プレポリマーは、準プレポリマーの重量に基づいて、５〜１５重量％のイソシアネート含有量を有し、５５〜７５重量パーセントのオキシエチレン単位を含み、この準プレポリマーは、ｉ）エチレンオキシドのヒドロキシル末端ポリマーまたはその２つ以上の混合物であって、エチレンオキシドのヒドロキシル末端ポリマーまたはその混合物が、エチレンオキシドのヒドロキシル末端ポリマーまたはその混合物の重量に基づいて少なくとも９０％の平均オキシエチレン含有量を有し、２〜２．５の数平均公称ヒドロキシル官能価を有し、少なくとも３５０の数平均ヒドロキシル当量を有する、エチレンオキシドのヒドロキシル末端ポリマーまたはその２つ以上の混合物と、ｉｉ）少なくとも８０重量％のジフェニルメタンジイソシアネートを含み、そのジフェニルメタンジイソシアネートの少なくとも６０重量％が４，４’−ジフェニルメタンジイソシアネートである過剰の有機ポリイソシアネートとの反応生成物であり、成分ｂ）は、０．５〜５０のイソシアネート指数を提供するのに十分な量で存在する、準プレポリマーと、
ｃ）１つ以上の界面活性剤と、を含む、親水性ポリウレタンフォームである。
【００１０】
本発明は、第２の態様において、親水性ポリウレタンフォームを作製する方法であって、
Ａ．
ａ）水と、
ｂ）準プレポリマーであって、この準プレポリマーは、準プレポリマーの重量に基づいて、５〜１５重量％のイソシアネート含有量を有し、５５〜７５重量パーセントのオキシエチレン単位を含み、この準プレポリマーは、ｉ）エチレンオキシドのヒドロキシル末端ポリマーまたはその２つ以上の混合物であって、エチレンオキシドのヒドロキシル末端ポリマーまたはその混合物が、エチレンオキシドのヒドロキシル末端ポリマーまたはその混合物のうちの１つ以上の重量に基づいて少なくとも９０％の平均オキシエチレン含有量を有し、少なくとも３５０の数平均ヒドロキシル当量を有する、エチレンオキシドのヒドロキシル末端ポリマーまたはその２つ以上の混合物と、ｉｉ）少なくとも８０重量％のジフェニルメタンジイソシアネートを含み、そのジフェニルメタンジイソシアネートの少なくとも６０重量％が４，４’−ジフェニルメタンジイソシアネートである過剰の有機ポリイソシアネートとの反応生成物であり、成分ｂ）は、０．５〜５０のイソシアネート指数を提供するのに十分な量で存在する、準プレポリマーと、
ｃ）１つ以上の界面活性剤と、を含む反応混合物を形成することと：
Ｂ．ステップＡで形成された反応混合物を硬化させることと、を含む。
【００１１】
本発明は、第３の態様において、準プレポリマーであり、準プレポリマーの重量に基づいて、５〜１５重量％のイソシアネート含有量を有し、５５〜７５重量パーセントのオキシエチレン単位を含み、この準ポリマーは、ｉ）エチレンオキシドのヒドロキシル末端ポリマーまたはその２つ以上の混合物であって、エチレンオキシドのヒドロキシル末端ポリマーまたはその混合物が、エチレンオキシドのヒドロキシル末端ポリマーまたはその混合物のうちの１つ以上の重量に基づいて、少なくとも９０％の平均オキシエチレン含有量を有し、少なくとも３５０の数平均ヒドロキシル当量を有する、エチレンオキシドのヒドロキシル末端ポリマーまたはその２つ以上の混合物と、ｉｉ）少なくとも８０重量％のジフェニルメタンジイソシアネートを含み、そのジフェニルメタンジイソシアネートの少なくとも６０重量％が４，４’−ジフェニルメタンジイソシアネートである過剰の有機ポリイソシアネートとの反応生成物である。
【００１２】
本発明はまた、単層または多層マットであり、マットは、本発明の第１の態様の親水性ポリウレタンフォームの少なくとも１つの層を含み、および／または本発明の第２の態様に従って作製される。
【００１３】
本発明はまた、本発明の親水性ポリウレタンフォームを含む水封じ込めシステムである。水封じ込めシステムは、例えば、ブルールーフ、屋上緑化、ブルー緑化ルーフ、または駐車場、ガレージ、駐機場、道路、橋などの他の構造物に落下および／または流出する雨水を捕捉して封じ込めるためのシステムであり得る。
【００１４】
特定の態様では、本発明の水封じ込めシステムは、少なくとも１つの水バリア層と、水バリア層の少なくとも一部の上に直接的または間接的に配置された本発明の親水性ポリウレタンフォームの少なくとも１つの層と、親水性ポリウレタンフォーム層の少なくとも一部の上に直接または間接的に配置された少なくとも１つの上面層と、を含み、水封じ込めシステムは、上面層に堆積した水を親水性フォーム層に排出するための手段を含む。
【００１５】
図は、本発明の水封じ込めの一実施形態の断面図である。
【００１６】
準プレポリマーは、ジフェニルメタンジイソシアネート（ＭＤＩ）を含む有機ポリイソシアネートと、エチレンオキシドの１つ以上のポリマーとの反応生成物である。有機ポリイソシアネート（約１２５のイソシアネート当量を有するＭＤＩを除く）は、存在する場合、例えば、最大３００または最大２００のイソシアネート当量を有し得る。
【００１７】
「準プレポリマー」とは、反応生成物が、ポリエーテルと有機ポリイソシアネート分子との反応で形成された遊離（未反応）有機ポリイソシアネートとイソシアネート末端プレポリマー分子との混合物であることを意味する。遊離有機ポリイソシアネートの量は、例えば、プレポリマーの総重量の少なくとも５パーセント、少なくとも１０パーセント、少なくとも１５パーセントまたは少なくとも２０パーセントから、その最大５０パーセント、最大３５パーセント、最大３０パーセントまたは２５パーセントを構成し得る。
【００１８】
ＭＤＩは、有機ポリイソシアネートの重量の少なくとも８０％を構成する。それは、その少なくとも８５％、少なくとも９０％または少なくとも９５％を構成し得、そしてその最大１００％または最大９９％を構成し得る。ＭＤＩは、４，４’−ジフェニルメタンジイソシアネート（４，４’−ＭＤＩ）またはその混合物と２，４’−ジフェニルメタンジイソシアネート（２，４’−ＭＤＩ）を含む。ＭＤＩの少なくとも６０％、少なくとも７０％、少なくとも７５％または少なくとも８０％が、４，４’−異性体であり得る。４，４’−異性体は、ＭＤＩの重量の最大１００％、最大９９％または最大９８％を構成し得る。
【００１９】
いくつかの実施形態では、有機ポリイソシアネートは、１．９５〜２．１５、好ましくは１．９５〜２．０５の数平均イソシアネート官能価、および１２３〜１２８、好ましくは１２４〜１２６のイソシアネート当量を有し得る。
【００２０】
有機ポリイソシアネートは、他のイソシアネート含有化合物のいずれかまたは全てが存在しない場合でも、最大２０重量％、好ましくは最大１０重量％、最大５重量％または最大２重量％を含み得る。他のイソシアネート含有化合物の例は、２，２’−ジフェニルメタンジイソシアネート（市販のＭＤＩ製品に非常に少量存在することが多い）、３つ以上の環を有するポリフェニレンポリメチレンポリイソシアネート、トルエンジイソシアネート、１つ以上の脂肪族ポリイソシアネートなど、ならびに例えば、ビウレット、アロフォネート、尿素、ウレタン、イソシアヌレートおよび／またはカルボジイミド結合のいずれか１つ以上を含むイソシアネート含有化合物を含む。
【００２１】
有機ポリイソシアネートは、少なくとも６０重量％、少なくとも７０重量％または少なくとも８０重量％の４，４’−ジフェニルメタンジイソシアネートを含み得る。
【００２２】
最も好ましい有機ポリイソシアネートは、少なくとも６０重量％、少なくとも７０重量％または少なくとも８０重量％の４，４’−ＭＤＩ、最大４０重量％、好ましくは最大３０重量％または最大２０重量％の２，４’−ＭＤＩおよび０〜２重量％の他のイソシアネート化合物を含むＭＤＩ生成物である。
【００２３】
エチレンオキシドのヒドロキシル末端ポリマーは、エチレンオキシドのホモポリマー、またはエチレンオキシドと１つ以上の他のアルキレンオキシド、特に１，２−プロピレンオキシドのヒドロキシル末端ランダムまたはブロックコポリマーである。エチレンオキシドのヒドロキシル末端ポリマーまたはその混合物は、１つ以上のヒドロキシル末端プレポリマーの重量に基づいて少なくとも９０％の平均オキシエチレン含有量を有し、２〜２．５の数平均公称ヒドロキシル官能価を有し、少なくとも３５０の数平均ヒドロキシル当量を有する。エチレンオキシドの２つ以上のポリマーが存在する場合、これらのオキシエチレン含有量、機能性および同等の重量値は、混合物中に含まれる個々のエチレンオキシドポリマーではなく、混合物全体に適用される。エチレンオキシドのポリマーの混合物が存在する場合、混合物が前述のオキシエチレンオキシド、官能価および当量の値を有するという条件で、混合物の個々の成分は、これらの値の内外の官能価および当量を有し得る。
【００２４】
エチレンオキシドポリマーまたは混合物のオキシエチレンオキシド含有量は、ポリマーまたは混合物の総重量に対するポリマーまたは混合物中のオキシエチレン（−Ｏ−ＣＨ２−ＣＨ２−）単位の重量比の１００倍である。エチレンオキシドポリマーまたは混合物のオキシエチレン含有量は、例えば、少なくとも９２重量％または少なくとも９４重量％であり得、最大１００％、最大９９％、最大９８％または最大９７％であり得る。
【００２５】
エチレンオキシドポリマーまたは混合物の数平均ヒドロキシル当量は、例えば、少なくとも４００または少なくとも４５０であり得、いくつかの実施形態では、最大２０００、最大１５００、最大１２００、最大１０００または最大７５０であり得る。当量は、既知の滴定数を使用してｍｇＫＯＨ／ｇポリマーでヒドロキシル価を測定し、当量＝５６，１００÷ヒドロキシル価の関係に従ってヒドロキシル価から当量を計算することによって決定される。平均公称ヒドロキシル官能価は、少なくとも２．０または少なくとも２．１であり得、例えば、最大２．４または最大２．３であり得る
【００２６】
エチレンオキシドポリマーとして、またはエチレンオキシドポリマーの混合物の成分として、エチレンオキシドホモポリマーを含めることが好ましい。そのようなエチレンオキシドホモポリマーは、例えば、少なくとも３５０、少なくとも４００または少なくとも４５０、例えば、最大２０００、最大１５００、最大１２００、最大１０００または最大７５０のヒドロキシル当量を有し得る。それは、２〜４、特に２〜３の公称ヒドロキシル官能価を有し得、そして唯一のエチレンオキシドポリマーとして使用される場合、２を有し得る。エチレンオキシドポリマーの混合物の成分として使用される場合、そのようなホモポリマーは、例えば、混合物の少なくとも３０重量％、少なくとも４０重量％、少なくとも５０重量％、少なくとも６０重量％、または少なくとも７０重量％を構成し得る。そのようなエチレンオキシドホモポリマーは、室温で固体であり得る。
【００２７】
エチレンオキシドと１つ以上の他のアルキレンオキシド（特に１，２−プロピレンオキシド）のコポリマーは、それまたはそれを含む混合物が上記で指定されたエチレンオキシド含有量、ヒドロキシル当量およびヒドロキシル官能価を有する場合、有用なエチレンオキシドポリマーである。任意のそのようなコポリマーは、好ましくは、コポリマーの総重量に基づいて少なくとも５０重量％のオキシエチレン基を含む。特に関心のあるコポリマーは、エチレンオキシドおよび１，２−プロピレンオキシドのランダムまたはブロックコポリマーであり、これは、５０〜９５重量％、好ましくは６０〜９５重量％のオキシエチレン基、および対応して５〜５０重量％、好ましくは５〜４０重量％の２−メチルオキシプロピレン基を含む。
【００２８】
準プレポリマーが形成される場合、分岐剤および／または鎖延長剤が任意選択的に存在する。そのような分岐剤または鎖延長剤は、最大２５０または最大１２５のヒドロキシル当量を有し得、分岐剤の場合には１分子当たり少なくとも３個のヒドロキシル基、および鎖延長剤の場合には１分子当たり正確に２個のヒドロキシル基を有し得る。これらが存在する場合、それらは、エチレンオキシドポリマーまたはその混合物の１００重量部当たり最大５重量部、好ましくは最大２重量部の量で好適に存在する。
【００２９】
準プレポリマーを生成する反応混合物中に１つ以上の他のイソシアネート反応性材料が存在し得るが、存在する場合、好ましくは、エチレンオキシドポリマーまたはその混合物の１００重量部あたり最大５、好ましくは最大２重量部などの少量で存在する。
【００３０】
いくつかの実施形態では、準プレポリマーは、ポリイソシアネート（複数可）、エチレンオキシドポリマー（複数可）および１つ以上の分岐剤および／または鎖延長剤のみの反応生成物である。他の実施形態では、準プレポリマーは、ポリイソシアネート（複数可）およびエチレンオキシドポリマー（複数可）のみの反応生成物である。そのような各々の場合において、エチレンオキシドポリマーは、前述の通り、最も好ましくは、上記のエチレンオキシドのホモポリマー、または上記の１つ以上のエチレンオキシドホモポリマーと、エチレンオキシドおよび別のアルキレンオキシド、特に１，２−プロピレンオキシドの１つ以上のランダムまたはブロックコポリマーからなるエチレンオキシドポリマーの混合物である。
【００３１】
ポリエーテル（複数可）（および分岐剤および鎖延長剤などの任意のイソシアネート反応性材料）の当量およびオキシエチレン含有量は、有機ポリイソシアネートの量および当量と共に選択され、反応後、準プレポリマーのイソシアネート含有量が５〜１５重量％であり、準プレポリマーのオキシエチレン含有量が５５〜７５重量％である準プレポリマーを生成する。イソシアネート含有量は、少なくとも６％または少なくとも６．５％であり得、例えば、最大１２％、最大１０％または最大９％であり得る。
【００３２】
準プレポリマーのイソシアネート含有量は、周知の滴定方法を使用して決定され得る。
【００３３】
準プレポリマーのオキシエチレン含有量は、エチレンオキシドポリマー（複数可）のオキシエチレン含有量および反応性出発物質の重量、すなわち、準プレポリマーの作製に使用されるエチレンオキシドポリマー（複数可）および有機ポリイソシアネートの重量、ならびに使用され得る任意の分岐剤、鎖延長剤および／または他のイソシアネート反応性材料の重量から好都合に計算される。
【００３４】
準プレポリマーは、上記のように有機ポリイソシアネートおよびイソシアネート反応性材料を混合し、得られた反応混合物を、イソシアネート基およびヒドロキシル基が反応してウレタン結合を形成する条件にかけることによって便利に調製される。この反応は、高温（６０〜１８０℃など）で、好ましくは窒素、ヘリウム、またはアルゴンなどの不活性雰囲気下で好都合に行われる。反応は一般に、生成物が目標または一定のイソシアネート含有量に達するまで続けられ、出発物質の本質的に全てのヒドロキシル基の消費を示している。
【００３５】
準プレポリマーを形成する反応は、ウレタン触媒、すなわち、イソシアネート基と水、および／またはヒドロキシル基との反応によるウレタン基を形成するための触媒の存在下で、以下に記載するように行われ得る。
【００３６】
あるいは、準プレポリマーは、ウレタン触媒の実質的な非存在下で作製され得る。そのような実施形態では、反応混合物は、好ましくは、１重量百万分率以下の金属および１００百万分率以下のアミン化合物を含む。得られる準プレポリマーは、同様に少量のそのような物質を含む（もしあれば）。そのような実施形態では、エチレンオキシドポリマー（複数可）は、好ましくは、アミン開始型ではなく、そうでなければウレタン触媒としての活性を示すアミン基を含まない。
【００３７】
フォームは、フォーム安定化界面活性剤の存在下で準プレポリマーを水と反応させることによって作製される。
【００３８】
フォーム安定化界面活性剤は、ポリマーが硬化するまで、発泡プロセス中に形成された気泡を安定化させることを補助する。ポリウレタンフォームを作製するために通常使用されるような多種多様なシリコーン界面活性剤は、フォームを作製する際に使用することができる。自己分散性または水に可溶な界面活性剤が好ましい。そのようなシリコーン界面活性剤の例は、Ｔｅｇｏｓｔａｂ（商標）（Ｔｈ．Ｇｏｌｄｓｃｈｍｉｄｔ  ａｎｄ  Ｃｏ．）、Ｎｉａｘ（商標）（ＧＥ  ＯＳｉ  Ｓｉｌｉｃｏｎｅｓ）、およびＤａｂｃｏ（商標）（Ａｉｒ  Ｐｒｏｄｕｃｔｓ  ａｎｄ  Ｃｈｅｍｉｃａｌｓ）の商品名で市販されている。他の有用な界面活性剤は、エチレンオキシドとプロピレンオキシドおよび／またはブチレンオキシドとのブロックコポリマーを含み、ポリ（エチレンオキシド）ブロックは、ブロックコポリマーの総重量の３５〜７５％を構成する。そのようなブロックコポリマーは、１つ以上のヒドロキシル基を有し得る。界面活性剤（複数可）は、ポリオール混合物の１００重量部あたり、０．２５〜５または０．５〜２．５重量部の量で存在し得る。
【００３９】
フォーム形成反応混合物は、他の様々な成分を含み得る。そのような他の成分は、例えば、ポリオール、ポリアミンおよびアミノアルコールなどの１つ以上のイソシアネート反応性材料を含み得る。そのようなイソシアネート反応性材料の例は、鎖延長剤、架橋剤、ポリエーテルポリオール、アミン末端ポリエーテル、ポリエステルポリオールなどを含む。そのような追加のイソシアネート反応性材料が存在する場合、それらは、好ましくは、水と追加のイソシアネート反応性材料の合計総合重量の最大２５％、好ましくは最大１０％などの少量で存在する。追加のイソシアネート反応性材料が存在しない場合がある。
【００４０】
フォーム形成反応混合物は、ウレタン触媒を含み得る。好適な触媒は、例えば、第三級アミン、環状アミジン、第三級ホスフィン、様々な金属キレート、酸性金属塩、強塩基、様々な金属アルコレートおよびフェノレート、ならびに有機酸の金属塩を含む。金属含有触媒の例は、スズ、ビスマス、コバルトおよび亜鉛塩である。最も重要な触媒は、第三級アミン触媒、環状アミジン、亜鉛触媒およびスズ触媒である。第三級アミン触媒の例は、トリメチルアミン、トリエチルアミン、Ｎ−メチルモルホリン、Ｎ−エチルモルホリン、Ｎ，Ｎ−ジメチルベンジルアミン、Ｎ，Ｎ−ジメチルエタノールアミン、Ｎ，Ｎ，Ｎ’，Ｎ’−テトラメチル−１，４−ブタンジアミン、Ｎ，Ｎ−ジメチルピペラジン、１，４−ジアゾビシクロ−２，２，２−オクタン、ビス（ジメチルアミノエチル）エーテル、トリエチレンジアミン、およびアルキル基が４〜１８個の炭素原子を含むジメチルアルキルアミンを含む。これらの第三級アミン触媒の混合物が、多くの場合に使用される。
【００４１】
ＤＭＥＡ（ジメチルエタノールアミン）もしくはＤＭＡＰＡ（ジメチルアミノプロピルアミン）のような反応性アミン触媒、または自己触媒ポリオールとして作用するアミン開始ポリオールも使用され得る。
【００４２】
スズ触媒は、塩化第二スズ、塩化第一スズ、オクタン酸第一スズ、オレイン酸第一スズ、ジメチルスズジラウレート、ジブチルスズジラウレート、リシノール酸スズ、および式ＳｎＲｎ（ＯＲ）４−ｎの他のスズ化合物などを含み、式中、Ｒは、アルキルまたはアリールであり、ｎは、０〜４である。亜鉛およびスズ触媒は、少しでも使用される場合、一般に１種以上の第三級アミン触媒と共に使用される。
【００４３】
触媒は、典型的には少量で使用され、例えば、各触媒は、少しでも存在する場合、１００重量部の準プレポリマーあたり約０．００１５〜約５または０．１〜０．５重量部で使用される。触媒は省略されてもよい。
【００４４】
フォーム形成反応混合物はまた、着色剤、殺菌剤、殺虫剤、顔料、選択的除草剤などの様々な液体機能性成分を含み得る。存在する場合、これらは、好ましくは、反応混合物の総重量の最大１０％または最大５％を構成する。
【００４５】
親水性ポリウレタンフォームは、成分を組み合わせて反応混合物を形成し、得られた反応混合物を、イソシアネート官能基プレポリマーと水（および他のイソシアネート反応性成分）が反応してポリウレタンフォームを形成する条件にさらすことによって作製される。
【００４６】
成分の比率は、０．５〜５０のイソシアネート指数を提供するように選択される。イソシアネート指数は、反応混合物に（任意の反応の前に）提供されるイソシアネート反応性基に対するイソシアネート基の比率の１００倍であり、水は２つのイソシアネート反応性基を有すると見なされる。イソシアネート指数は、例えば、０．５〜２５、１〜２５、２〜２０または２〜１５であり得る。
【００４７】
反応混合物中の水指数は、例えば、少なくとも２００、少なくとも４００、少なくとも５００または少なくとも６５０であり得、例えば、最大２０，０００、最大１５，０００、最大１２，０００または最大１０，０００であり得る。水指数は、反応混合物に（任意の反応の前に）提供されるイソシアネート基の当量に対する水の当量の比の１００倍であり、水は再び２つのイソシアネート反応性基を有すると見なされる。
【００４８】
水と準プレポリマーを組み合わせて反応混合物を形成する前に、界面活性剤（複数可）を水と都合よく組み合わせる。あるいは、界面活性剤（複数可）は、水と準プレポリマーを組み合わせると同時に、他の成分と組み合わせることができる。界面活性剤（複数可）は、残りの水および準プレポリマーと組み合わせる前に、水の一部と組み合わせられ得る。
【００４９】
硬化は、水を準プレポリマーと混合すると自然に発生するため、幅広い条件が反応の実行に好適である。硬化温度は、０℃まで低い、または例えば、１００℃まで高くてもよい。室温に近い温度またはわずかに高い温度が完全に好適であり、一般的に好ましい。したがって、硬化温度は、少なくとも１５℃または少なくとも２０℃、最大５０℃、４０℃または３５℃であってもよい。硬化反応は二酸化炭素ガスを生成し、それがセルを形成し、硬化が行われるときに反応混合物を膨張させる。
【００５０】
硬化ステップは、上昇する泡が大気の重量および／または薄膜の重量に対して膨張する開放型容器内で行われてもよい。そのようなフリーライズプロセスは、反応混合物を、それが上昇して硬化するトラフに分配することにより行われてもよい。
【００５１】
硬化ステップは、代わりに、密閉型などの密閉容器内で行われてもよく、そこで、膨張が空洞の内部寸法によって抑制されて、型の空洞の大きさおよび形状に対応する大きさおよび形状を有するフォームを生成する。
【００５２】
硬化ステップは、反応混合物をベルトまたは移動する基板上に分配し、それを所望の厚さに測定し、測定された反応混合物をベルトまたは基板上で硬化させてマットまたはロールストックを形成することによって行われることができる。
【００５３】
あるいは、親水性ポリウレタンフォームは、反応混合物の様々な成分が組み合わされ、得られた反応混合物はフォームが望まれる表面に噴霧されるフォーム噴霧法を使用して適所に形成され得る。
【００５４】
反応混合物中の水の量は、準プレポリマーのイソシアネート基の量をはるかに超える。このため、硬化したフォームは、フォームのセルに含まれる液体の形で少なくとも部分的になり得るかなりの量の水分を含むことが多い。この過剰な水の一部または全てを除去するために、乾燥ステップが行われ得る。
【００５５】
そのような乾燥ステップは、例えば、乾燥ガスをフォームに通すことにより、フォームを乾燥雰囲気下に置くことにより、および／またはフォームを、例えば５０〜１５０℃の温度まで加熱することにより行われ得る。乾燥は、望ましい含水率が達成されるまで行われ得る。いくつかの実施形態では、フォームの恒量が達成されるまで乾燥が行われ、フォームからの残留水の除去を示している。
【００５６】
本発明の親水性ポリウレタンフォームは、ＡＳＴＭ  Ｄ３５７４に従って測定されるように、例えば４０〜１４４ｋｇ／ｍ３のフォーム密度を有し得る。この発明の重要な利点は、８０ｋｇ／ｍ３以下のフォーム密度が容易に得られることである。いくつかの実施形態では、フォーム密度は、４８〜８０ｋｇ／ｍ３または４８〜６４ｋｇ／ｍ３である。
【００５７】
親水性ポリウレタンフォームは水を吸収する。フォームは、１０．１６ｃｍ×１０．１６ｃｍ×２．５４ｃｍの厚さのフォーム試料で測定した場合、少なくとも１５０ｇの水／２．５４ｃｍの厚さの保水量（ｗａｔｅｒ  ｈｏｌｄｉｎｇ）を示すことが好ましい。フォームは、少なくとも１６５ｇの水／２．５４ｃｍの厚さまたは少なくとも１８０ｇの水／２．５４ｃｍの厚さの保水量を示し得る。
【００５８】
フォームは、水で飽和した場合、好ましくは最大１５０％、好ましくは最大１２５％の膨潤を示す。
【００５９】
保水量および膨潤は各々、恒量が得られるまで（少なくとも１５時間）、１００℃で直線状のフォーム試料（約４インチ×４インチ×１インチの厚さ（１０．１６ｃｍ×１０．１６ｃｍ×２．５４ｃｍ））を乾燥させることによって測定される）、および乾燥したフォームの寸法および重量を測定する。次に、フォームを２２±３℃で少なくとも１２時間水中に沈め、取り出し、火格子の上に置くか、２２±３℃で２時間排水して、過剰な水を排出させる。次に、試料の重量が再測定され、その寸法が再測定される。膨潤は、得られた体積（湿った試料と排水された試料の体積から乾燥した試料の体積を引いたもの）を乾燥した試料の体積で割ったものとして計算される。
【００６０】
保水量は、試料の厚さの関数として計算される：
保水量（ｇ／ｉｎ）＝（重量２時間、乾燥−重量乾燥）÷厚さ２時間、乾燥
式中、重量２時間、乾燥は、２時間の水没および排水後の試料の重量であり、重量乾燥は、水没前の乾燥試料の重量であり、および厚さ２時間、乾燥は、２時間の水没および排水後の試料の厚さである。
【００６１】
本発明の親水性フォームの利点は、圧縮力を受けた場合でも吸収された水を保持するその能力である。この特性は、フォームが水封じ込めシステムの構成要素として使用される場合に非常に有益であり、フォームは、フォームの上に配置された１つ以上の層または他の構造の重量を支える。好ましくは、フォームは、保水量測定法に従って測定された場合、７５ｌｂ／ｆｔ２（３．５９１ｋＰａ）の加えられた圧縮力の下で、吸収された水の少なくとも９０％、より好ましくは少なくとも９５％を保持する。いくつかの実施形態におけるフォームは、１５０ｌｂ／ｆｔ２（７．１８２ｋＰａ）の加えられた圧縮力の下で、吸収された水の少なくとも７５％を保持する。
【００６２】
保水（Ｗａｔｅｒ  ｒｅｔｅｎｔｉｏｎ）は、保水量と同じ一般的な様式で測定される。水中および排水された試料を計量および測定した後、試料を３分間連続して負荷をかける。各荷重が適用および除去された後、フォームの重量が測定され、重量の減少は、フォームの圧縮による水の損失に起因する。任意の圧縮力での保水（ｗａｔｅｒ  ｒｅｔｅｎｔｉｏｎ）は、水没して排水されたフォームの水重量のパーセンテージとして計算され、これは、重量２時間、乾燥−重量乾燥の値に等しくなる。
【００６３】
圧縮力下にあるときでさえ吸収された水を保持するこの能力のために、本発明のフォームは、水封じ込めシステムの構成要素として使用される場合に特に利点がある。このような水封じ込めシステムでは、システムに入る水は、例えば、排水、ポンプ輸送またはその他の方法によって、親水性ポリウレタンフォーム構成要素に移送され、そこで吸収および保持される。水は可逆的に吸収され、重力下、封じ込めシステムの他の層および／または構成要素を介して吸い上げる；乾燥；などの様々なメカニズムによって親水性フォーム構成要素から除去できる。
【００６４】
本発明の水封じ込めシステムは、例えば、ブルールーフ、屋上緑化、ブルー緑化ルーフ、または駐車場、ガレージ、駐機場、道路、橋などの他の構造物に落下および／または流出する沈殿物を捕捉および封じ込めるためのシステムであり得る。
【００６５】
特定の実施形態では、水封じ込めシステムは、水封じ込めシステム内に含まれる１つ以上の層または本体の形態の本発明の親水性ポリウレタンフォームを含む。層の形態である場合、親水性ポリウレタンフォームは、例えば、少なくとも１０ｍｍ、少なくとも２５ｍｍまたは少なくとも５０ｍｍ、例えば、最大１メートル以上、最大２５０ｃｍ、最大１００ｃｍ、最大５０ｃｍまたは最大２５ｃｍの厚さを有し得る。
【００６６】
水封じ込めシステムは、親水性ポリウレタンフォーム層の少なくとも一部分の上に直接的または間接的に配置された少なくとも１つの上面層を含み得る。建物、駐車場、ガレージ、道路などの屋外構造物の場合のように、上面層は、降水（例えば、雨、雹、みぞれおよび雪）が降るような大気に開放されている可能性がある。親水性フォームは、表面層および／または存在し得る任意の中間層の重量の一部または全部を直接的または間接的に耐えることができる。
【００６７】
もちろん、上面層の組成および構造は、特定の設備の機能に応じて選択される。上面層は、例えば、歩道または道路であり得る。そのような歩道または道路は、例えば、コンクリート、鉄筋コンクリート、石、セラミックタイル、砕石、ポリマーコンクリート、鋼、アルミニウム、他の金属、木または他の好適な材料で構築され得る。
【００６８】
上面層は植生層であってもよい。そのような植生層は、少なくとも土壌層を含み、土壌および植生自体を保持するための１つ以上の容器を含み得る（少なくとも成長期の間）。土壌層および／またはその容器は、親水性ポリウレタンフォームの真上に存在し得る。あるいは、１つ以上の追加の層または構造が、上面層と親水性ポリウレタンフォーム層との間に存在し得る。これらには、最上層のサポートなどの様々な構造層、または他の構造的または機能的機能が含まれる場合がある。
【００６９】
水封じ込めシステムは、上面層に落下する水を親水性フォーム層に排出するための手段を含み得る。いくつかの実施形態では、そのような手段は、それらの層に細孔または他の開口部を含み、その結果、水は、層（複数可）を通って下の親水性ポリウレタンフォームに浸透する。例えば、水封じ込めシステムが屋上緑化システムの全部または一部を形成する場合、水は、土壌および土壌容器（存在する場合）を通って下にある親水性フォーム層に浸透することにより、上部植生層から排出される場合がある。他の実施形態では、そのような手段は、水が親水性ポリウレタンフォームに流れ落ちることができる、１つ以上の導管に任意選択的に結合された排水管または他の開口部を含み得る。
【００７０】
水封じ込めシステムは、親水性ポリウレタンフォームから直接的または間接的に少なくとも１つの水バリア層をさらに含み、親水性ポリウレタンフォームから浸透する水を捕捉し、それが下にある構造にさらに下向きに浸透するのを防ぐ。例えば、緑化またはブルールーフでは、この水バリア材料は、例えば、ルーフ膜自体または他のバリア層であり得る。
【図面の簡単な説明】
【００７１】
この図は、本発明の水封じ込めシステムの実施形態を示す。水封じ込めシステム９は、一般に、支持構造１；任意の断熱材／根バリア構造２；水バリア層３；排水層４；フィルタまたは分離布５；増殖培地層６および植生層７を含む。本発明の親水性ポリウレタンフォームは、排水層４の全部または一部を形成する。
【００７２】
支持構造１は、上にある構造を支持する耐荷重層である。それは、コンクリート、鉄筋コンクリート、木材、複合材、有機ポリマー、または重ねられた重量に耐えることができる他の建築材料でできている。それは、例えば、屋根、舗装された領域、地面、または他の要素の重量を支える他の構造物であり得る。
【００７３】
任意の断熱材／根バリア構造２は、存在する場合、水が下向きに通過して構造１を支持するのを防ぎ、および／または植生層７で成長する植物の根が支持構造１に浸透するのを防ぐのに役立つ。示される例示的な実施形態では、絶縁／根バリア構造２は、防水膜２Ａおよびボード絶縁層２Ｂを含む。防水膜２Ａは、一般に、熱可塑性オレフィン、エチレン−プロピレン−ジエンターポリマーまたはポリ塩化ビニルなどの熱可塑性ゴムである。ボード絶縁層２Ｂは、例えば、発泡ポリスチレン、発泡ポリウレタン、発泡ポリイソシアヌレートなどの発泡硬質ポリマーボードであり得る。
【００７４】
水バリア層３は、例えば、防水膜２Ａに関して説明したような防水膜であり得る。
【００７５】
示される例示的な実施形態では、排水システム４は、ジオテキスタイルの層４Ａ、すなわち、その機能が、１つ以上の排水手段（図示せず）への水の流れを促進することであり、それを通して水を水封じ込めシステムから下水道または他のシステムに除去することができる半多孔質布を含む。排水手段は、排水システム４を通過する水が水封じ込めシステムから除去される、任意の排水管または他の導管システムを含み得る。それは、排水管、パイプ、トラフまたは他の流体導管、ならびにプラグ、バリュー、ポンプ、流れ制御システムなどの関連する流れ管理装置からなり得る。
【００７６】
ジオテキスタイルは、例えば、Ａｍｅｒｉｃａｎ  Ａｓｓｏｃｉａｔｉｏｎ  ｏｆ  Ｓｔａｔｅ  Ｈｉｇｈｗａｙ  ａｎｄ  Ｔｒａｎｓｐｏｒｔａｔｉｏｎ  Ｏｆｆｉｃｉａｌｓのクラス１またはクラス２のジオテキスタイルであり得る。好適なジオテキスタイルの例は、Ｏｐｔｉｇｒｅｅｎ  Ｓｅｐａｒａｔｉｏｎ  Ｆａｂｒｉｃとして市販されているような５０〜５００ｇ／ｍ２の重量のポリプロピレン布である。層４Ａは任意であり、その機能は親水性ポリウレタンフォーム層４Ｂによって実行され得る。例えば、親水性ポリウレタンフォーム層４Ｂは、その底面に１つ以上のチャネルを備えて製造され得、このチャネルは、水が流れて水封じ込めシステムから除去され得る経路を形成する。
【００７７】
示される例示的な実施形態では、排水システム４は、多孔質布地４Ｃおよび機械的リザーバシステム４Ｄをさらに含み、これらの各々は任意であり、各々は親水性フォーム層４Ｂで置き換えられ得る。機械的リザーバシステム４Ｄは、例えば、水がディンプルに集められるディンプルシートまたは布であり得る。そのようなディンプルシートは、「卵パック」構造と呼ばれることもあり、ディンプルが埋められたときに余分な水が下の層に流れることができる開口部を備えて設計され得る。
【００７８】
したがって、排水システム４は、親水性ポリウレタンフォーム層４Ｂのみからなり得るか、または層４Ａ、４Ｃおよび４Ｄのいずれか１つ以上、ならびに望ましい場合がある他の任意の層を有する親水性ポリウレタンフォーム４Ｂを含み得る。
【００７９】
示される例示的な実施形態では、水封じ込めシステム９の層５は、水を通過させながら土壌が下層に洗い流されるのを防ぐように機能する分離布である。したがって、分離布は水に対して多孔性であるが、土壌が通過するのを防ぐのに十分小さい開口部を有する。分離布５は、上記のようなジオテキスタイル、または他の織布または不織布の繊維材料であり得る。
【００８０】
層６は、有機物を含み、無機物を含み得る増殖培地層である。層６は、好ましくは、ＡＳＴＭ  Ｅ２３９９に従って測定されるように、少なくとも３５％の最大保持能力での水分含有量および少なくとも６％の最大保水容量での多孔性を有する。
【００８１】
以下の実施例は、本発明を例解するために提供されるが、本発明の範囲を限定することを意図するものではない。全ての部およびパーセンテージは、特に指示がない限り重量による。
【００８２】
実施例１および比較試料Ａ〜Ｂ
Ａ．準プレポリマーの形成
準プレポリマー（ＱＰ）１は、表１に示す成分から作製されている。エチレンオキシドホモポリマー（ポリオールＡ）を溶融し、ポリオールＢと組み合わせる。混合物を２５０ｐｐｍ未満の水分含有量まで乾燥させる。微量の塩化ベンゾイルを乾燥したポリオールに加え、撹拌する。ポリイソシアネート（複数可）は個別に５０℃まで加熱され、ポリオール（複数可）と組み合わされる。得られた反応混合物は、恒量のイソシアネート含有量が得られるまで、窒素下で、７５℃で加熱される。次に、準プレポリマーを室温まで冷却し、窒素下で保存する。
【００８３】
ＱＰ−ＡおよびＱＰ−Ｂは、表１にリストされている成分から、同じ一般的な様式で作製されている。ＱＰ−Ａの場合、両方のポリオールは室温で液体であるため、溶融せずに組み合わせることができる。
【００８４】
各々の場合のＮＣＯ含有量は、ＡＳＴＭ  Ｄ５１５５に従って測定される。準プレポリマーのオキシエチレン含有量は、出発物質の含有量から計算される。イソシアネート（複数可）の４，４’−含有量は、出発イソシアネートの含有量から計算される。結果の値は、表１に報告される通りである。
【００８５】
ポリオールＡは、分子量１０００の公称二官能性のエチレンオキシドのホモポリマーである。それは１００％のオキシエチレン基を含み、室温で固体である。ポリオールＡは、Ｔｈｅ  Ｄｏｗ  Ｃｈｅｍｉｃａｌ  ＣｏｍｐａｎｙからＣａｒｂｏｗａｘ（商標）１０００ポリオールとして市販されている。
【００８６】
ポリオールＢは、３の公称ヒドロキシル官能価および約５，０００ｇ／ｍｏｌｅの数平均分子量を有する、エチレンオキシドとプロピレンオキシドとのコポリマーである。それは、７５％のオキシエチレン基を含む。ポリオールＢは、Ｔｈｅ  Ｄｏｗ  Ｃｈｅｍｉｃａｌ  ＣｏｍｐａｎｙからＶＯＲＡＮＯＬ（商標）ＣＰ−１４２１ポリオールとして市販されている。
【００８７】
ポリオールＣは、２の公称ヒドロキシル官能価および約２，４００ｇ／ｍｏｌｅの数平均分子量を有する、エチレンオキシドとプロピレンオキシドとのコポリマーである。それは、６４％のオキシエチレン基を含む。ポリオールＡは、Ｔｈｅ  Ｄｏｗ  Ｃｈｅｍｉｃａｌ  ＣｏｍｐａｎｙからＵＣＯＮ（商標）ＰＣＬ−２７０ポリオールとして市販されている。
【００８８】
ポリオールＤは、トリメチロールプロパンである。
【００８９】
イソシアネートＡは、９８％の４，４’−ＭＤＩと２％の２，４’−ＭＤＩとの混合物である。それは、３３．５％のイソシアネート含有量を有する。イソシアネートＡは、Ｔｈｅ  Ｄｏｗ  Ｃｈｅｍｉｃａｌ  ＣｏｍｐａｎｙからＩＳＯＮＡＴＥ（商標）１２５Ｍポリイソシアネートとして入手可能である。
【００９０】
イソシアネートＢは、５０％の４，４’−ＭＤＩと５０％の２，４’−ＭＤＩとの混合物である。それは、３３．５％のイソシアネート含有量を有する。イソシアネートＢは、Ｔｈｅ  Ｄｏｗ  Ｃｈｅｍｉｃａｌ  ＣｏｍｐａｎｙからＩＳＯＮＡＴＥ（商標）５０  Ｏ，Ｐポリイソシアネートとして入手可能である。
【００９１】
イソシアネートＣは、８０％の２，４−トルエンジイソシアネートおよび２０％の２，６−トルエンジイソシアネートの混合物である。
【表１】
2022501467.tif 000003
【００９２】
Ｂ．親水性フォームの調製
親水性フォームの実施例１および比較フォームＡ〜Ｂは、それぞれ準プレポリマー１およびＡ〜Ｂから作製される。
【００９３】
界面活性剤Ａは、市販のシリコーンフォーム安定化界面活性剤である。
【００９４】
界面活性剤Ｂは、分子量が約２５００で、公称ヒドロキシル官能価が２であるエチレンオキシド／プロピレンオキシドブロックコポリマーである。
【００９５】
５４．４部の水、５部の界面活性剤Ａおよび１部の界面活性剤Ｂを混合して水相を形成する。いずれの場合も、３９．７部の準プレポリマーを室温で水相と混合し、高速実験用ミキサーで１０〜２０秒間混合する。得られた反応混合物を１１．２ｃｍ×１１．２ｃｍ×２．５４ｃｍの開いた型に注ぎ、自由に上昇させる。発泡が完了した後、フォームを１０分間静置する。クラウンを取り外して、１１．２ｃｍ×１１．２ｃｍ×２．５４ｃｍのフォームボディを作製する。
【００９６】
フォームは、特性試験を実行する前に、周囲温度および湿度で一晩コンディショニングされる。保水量、保水（ｗａｔｅｒ  ｒｅｔｅｎｔｉｏｎ）および膨潤は上記のように測定される。
【００９７】
試験結果は、表２の通りである。
【表２】
2022501467.tif 000004
【００９８】
表２のデータが示すように、本発明の実施例は、はるかに優れた保水（ｗａｔｅｒ  ｒｅｔｅｎｔｉｏｎ）を示す。
【図１】
2022501467.tif 000005
【国際調査報告】
2022501467.tif 000006
2022501467.tif 000007